(57)【要約】【課題】自然環境下で完全に分解可能であり、優れた耐衝撃性・透明性を持ち合わせ、かつ優れた弾性率を兼ね備えた生分解性ポリ乳酸系重合体組成物およびその成形品を提供すること。【解決手段】（Ａ）ホモポリ乳酸重合体および（Ｂ）ポリ乳酸と他の脂肪族ポリエステルの共重合体を、（Ａ）／（Ｂ）の重量比で、３０／７０〜８０／２０の割合で配合した組成物であり、かつ該共重合体（Ｂ）は、そのガラス転移温度が−２０〜４０℃の範囲に一つだけあることを特徴とするポリ乳酸系重合体組成物。【選択図】   なし【特許請求の範囲】
【請求項１】
（Ａ）ホモポリ乳酸重合体および（Ｂ）ポリ乳酸と他の脂肪族ポリエステルの共重合体を、（Ａ）／（Ｂ）の重量比で、３０／７０〜８０／２０の割合で配合した組成物であり、かつ該共重合体（Ｂ）は、そのガラス転移温度が−２０〜４０℃の範囲に一つだけあることを特徴とするポリ乳酸系重合体組成物。
【請求項２】
前項記載の共重合体（Ｂ）が、脂肪族ポリエステルの存在下ラクチドを重合させて得られたものであることを特徴とする請求項１記載のポリ乳酸系重合体組成物。
【請求項３】
フィルム、シート、プレート、パイプ、異型押出品、繊維、射出成形品およびブロー成形品からなる群から選ばれた成形品であり、かつ請求項１または２記載のポリ乳酸系重合体組成物を用いて成形されたものであることを特徴とする成形品。
【発明の詳細な説明】
【技術分野】
【０００１】
本発明は、繊維、フィルムおよびその他の成形品に適し、透明性・耐衝撃性等が改良された生分解性ポリ乳酸系重合体組成物およびその成形品に関する。
【背景技術】
【０００２】
近年、自然環境保護の見地から、自然環境中で分解する生分解性重合体およびその成形品が求められ、脂肪族ポリエステル等の自然分解性樹脂の研究が活発に行われている。特に、乳酸系重合体は融点が１７０〜１８０℃と十分に高く、透明性に優れ、弾性率も高いため、包装材料等として大いに期待されている。しかし、ポリ乳酸は、その剛直な分子構造のために、耐衝撃性が劣り脆いという欠点があり、乳酸系重合体における本欠点の改良が望まれている。
【０００３】
特開平７−１７３２６６号公報には、ポリ乳酸と他の脂肪族ポリエステル等を共重合することで透明性・柔軟性に優れた重合体が得られると記載されているが、この方法ではブロック共重合およびエステル交換反応の制御が難しく、得られる共重合体中のポリ乳酸セグメントサイズおよびポリエステルセグメントサイズが保証できず、結果として得られる重合体の物性は安定しない。また、耐衝撃性については、共重合比率の増加により改善されるが、脂肪族ポリエステル自身の持つ結晶性の高さゆえ、透明性の優れた共重合体を得ることは難しい。
【０００４】
さらに、特開平８−１５７５７７号公報には、分岐鎖を持つ脂肪族ポリエステルと共重合することで、より透明性・柔軟性に優れた重合体が得られると記載されている。しかしながら、これら共重合体で耐衝撃性を向上させるには、数１０％以上の共重合が必要であり、それによる顕著な弾性率の低下は避けられない。
【０００５】
すなわち、実際上、透明性・耐衝撃性に優れ、かつ弾性率に優れた生分解性ポリ乳酸系重合体組成物は、知られていないのが現状である。
【特許文献１】特開平７−１７３２６６号公報
【特許文献２】特開平８−１５７５７７号公報
【発明の開示】
【発明が解決しようとする課題】
【０００６】
本発明の目的は、自然環境下で完全に分解可能であり、優れた耐衝撃性・透明性を持ち合わせ、かつ優れた弾性率を兼ね備えた生分解性ポリ乳酸系重合体組成物およびその成形品を提供することにある。
【課題を解決するための手段】
【０００７】
このような課題を解決するために、本発明者らは鋭意検討の結果、次に示される生分解性乳酸系共重合体組成物およびその成形品によって達成されることを見出した。
【０００８】
すなわち、本発明の本旨は、（Ａ）ホモポリ乳酸重合体および（Ｂ）ポリ乳酸と他の脂肪族ポリエステルの共重合体を、（Ａ）／（Ｂ）の重量比で、３０／７０〜８０／２０の割合で配合した組成物であり、かつ該共重合体（Ｂ）は、そのガラス転移温度が−２０〜４０℃の範囲に一つだけあること特徴とするポリ乳酸系重合体組成物である。
【０００９】
本発明の異なる本旨は、共重合体（Ｂ）が、脂肪族ポリエステルの存在下ラクチドを重合させて得られたポリ乳酸系重合体組成物である。
【００１０】
本発明のさらなる本旨は、フィルム、シート、プレート、パイプ、異型押出品、繊維、射出成形品およびブロー成形品からなる群から選ばれた成形品であり、かつポリ乳酸系重合体組成物を用いて成形された成形品である。
【発明の効果】
【００１１】
本発明により、自然環境下で完全に分解可能であり、優れた耐衝撃性・透明性を持ち合わせ、かつ優れた弾性率を兼ね備えた生分解性ポリ乳酸系重合体組成物およびその成形品を提供することが可能となった。
【発明を実施するための最良の形態】
【００１２】
本発明組成物を構成するホモポリ乳酸重合体（Ａ）は、実質的にＬ−乳酸および／またはＤ−乳酸由来のモノマー単位のみで構成されるポリマーである。ここで、「実質的に」とは、本発明の効果を損なわない範囲で、Ｌ−乳酸またはＤ−乳酸に由来しない、他のモノマー単位を含んでいてもよいという意味である。便宜的な尺度として、ホモポリ乳酸重合体（Ａ）のガラス転移温度が採用できる。
【００１３】
すなわち、本発明においては、ホモポリ乳酸重合体が、５０℃以上のガラス転移温度を有することが重要である。ガラス転移温度が５０℃より低い場合には、該重合体の分子量、共重合モノマー、残存モノマー、添加剤、過度の吸水等の影響により、後記の共重合体（Ｂ）と配合して得られる組成物の弾性率が低下し、好ましくない。
【００１４】
本発明において、「ガラス転移温度」は、動的粘弾性測定を用い定義する。すなわち、（株）岩本製作所製動的粘弾性測定装置ＶＥＳ−Ｆ−ＩＩＩ型機を用い、以下の条件で測定した動的粘弾性のスペクトル中、損失弾性率（Ｅ”）の主分散ピークの値を読みとり、ガラス転移温度とした。
【００１５】
測定条件 
試料厚み ： ４００μｍ
試料幅 ： ４．５ｍｍ
チャック間距離： ４０ｍｍ
測定周波数 ： １０Ｈｚ
歪み量 ： １０μｍ
昇温速度 ： １℃／ｍｉｎ
【００１６】
ホモポリ乳酸重合体としては、他に制限はなく、製造方法も既知の任意の重合方法を採用することができる。最も代表的に知られているのは、乳酸の無水環状二量体であるラクチドを開環重合する方法（ラクチド法）であるが、乳酸を直接縮合重合しても構わない。また、分子量としては、重量平均分子量で、５０，０００〜１，０００，０００の範囲が好ましい。かかる範囲を下回ると機械物性等が十分発現されず、上回る場合には加工性に劣る。
【００１７】
ホモポリ乳酸重合体が、Ｌ−乳酸および／またはＤ−乳酸に由来するモノマー単位だけからなる場合は、重合体は結晶性で高融点を有する。しかも、Ｌ−乳酸、Ｄ−乳酸由来のモノマー単位の比率（Ｌ／Ｄ比と略称する）を変化させることにより、結晶性・融点を自在に調節することができるので、用途に応じ、実用特性を制御することを可能にする。しかしながら、ホモポリ乳酸重合体のガラス転移温度は、分子量が十分に大きければ、Ｌ／Ｄ比に関わらず、ほとんど不変であり、測定法にもよるが、概ね５５〜６５℃、一般的には６０℃である。
【００１８】
本発明の組成物を構成するもう一つの重合体（Ｂ）は、ポリ乳酸と他の脂肪族ポリエステルの共重合体である。
【００１９】
しかして、脂肪族ポリエステルは、重合設計の容易さ、工業上のコスト等を考慮し、脂肪族ジカルボン酸と脂肪族ジオールとの縮合体が望ましい。該縮合体には、少量の脂環族や芳香族モノマーが含まれても構わないが、完全生分解性や生分解速度を重視すれば、含有量は３０ｍｏｌ％以下が望ましい。また、任意の割合でα−ヒドロキシカルボン酸やその環状無水物が共重合された縮合体でも良く、あるいは、α−ヒドロキシカルボン酸やその環状無水物の単独重合体を、該縮合体と共に使用しまたは該縮合体に代えたものでも構わない。いずれにしても、脂肪族ポリエステルは、ガラス転移温度が０℃以下であることが望ましい。０℃より高いと耐衝撃性の改良効果が得難い。
【００２０】
脂肪族ジカルボン酸としては、炭素数４〜２０程度のアルキル基を持つものが好ましく、例えばコハク酸、アジピン酸、アゼライン酸、セバシン酸、デカンジカルボン酸等が挙げられる。脂肪族ジオールは、炭素数２〜１２程度のアルキル基を持つものが好ましく、例えばエチレングリコール、プロピレングリコール、ブタンジオール、ヘキサンジオール、オクタンジオール、デカンジオール等が挙げられる。また、脂肪族ジオールは、エーテル結合を持つジオールおよびカーボネート結合を持つジオールを包含する。エーテル結合を持つジオールは、炭素数２〜８程度のアルキル基を持つものが好ましく、例えばジエチレングリコール、トリエチレングリコール、ジプロピレングリコール、ヒドロキシエチル／ヒドロキシプロピルエーテル、ビスヒドロキシエトキシヘキサン等が挙げられる。カーボネート結合を持つジオールは、炭素数４〜８程度のアルキル基を持つものが好ましく、例えばビスヒドロキシブチレンカーボネート、ビスヒドロキシヘキサンカーボネート等が挙げられる。
【００２１】
特に好適な脂肪族ポリエステルとしては、例えばポリエチレンスベレート、ポリエチレンセバケート、ポリエチレンデカンジカルボキシレート、ポリブチレンサクシネート、ポリブチレンアジペート、ポリブチレンセバケート、ポリブチレンサクシネートアジペート等が挙げられる。また、これらのポリマー分子鎖中に１個以上のウレタン結合を含むポリエステルポリウレタンも使用できる。また、脂肪族ポリエステルに分岐構造を導入することもできるが、分岐構造は、多価カルボン酸、多価アルコール、多価イソシアネート等の多官能化合物の添加によって得られる。
【００２２】
一方、上記の脂肪族ポリエステルとエステル結合するポリ乳酸は、通常、Ｌ−乳酸および／またはＤ−乳酸由来のモノマー単位のみで構成される。また、本発明の効果を損なわない範囲で、Ｌ−乳酸またはＤ−乳酸に由来しない、他のモノマー単位を含んでいてもよい。
【００２３】
本発明において、ポリ乳酸と脂肪族ポリエステルの共重合体（Ｂ）は、任意の方法で調製することができる。例えば、ポリ乳酸または脂肪族ポリエステルのいずれか一方を別途重合体として準備しておき、該重合体の存在下に他方の構成モノマーを重合させる。
【００２４】
通常は、予め準備した脂肪族ポリエステルの存在下でラクチドの重合を行うことにより、ポリ乳酸と脂肪族ポリエステルの共重合体（Ｂ）を得る。基本的には、脂肪族ポリエステルを共存させる点が相違するだけで、ラクチド法でホモポリ乳酸重合体（Ａ）を得る場合と同様に重合を行うことができる。この時、ラクチドの重合が進行すると同時に、ポリ乳酸と脂肪族ポリエステルの間で適度なエステル交換反応が起こり、比較的ランダム性が高い共重合体（Ｂ）が得られる。出発物質として、ウレタン結合を有する脂肪族ポリエステルウレタンを用いた場合には、エステル−アミド交換も生成する。
【００２５】
本発明においては、共重合体（Ｂ）のガラス転移温度が−２０〜４０℃であることが必要である。かかる範囲を下回る場合には、目的とする組成物の透明性が良好でなく、逆に上回る場合には、耐衝撃性が良好でない。共重合体（Ｂ）のガラス転移温度は、出発物質である脂肪族ポリエステルの化学組成、ポリ乳酸との共重合比、共重合反応条件等により適宜制御される。ポリブチレンサクシネート等、上記の代表的な脂肪族ポリエステルの場合、ガラス転移温度は、概ね−３０〜−１０℃の範囲にあり、これらを用いた場合には、共重合比は、他の条件にも依存するが、ポリ乳酸／脂肪族ポリエステル＝５０／５０〜９０／１０の範囲で調整される。
【００２６】
本発明のポリ乳酸系重合体組成物では、重合体（Ａ）と共重合体（Ｂ）の配合比率は、共重合組成によっても異なるが、（Ａ）／（Ｂ）の重量比で３０／７０〜８０／２０の範囲にすることが必要である。この重量比が、３０／７０を下回る場合には、引張り弾性率や透明性が乏しく、一方８０／２０を上回る場合には、耐衝撃性が十分でない。
【００２７】
本発明組成物の調製は、慣用の手段で行うことができる。すなわち、混合方法や混合装置は、特に限定されないが、連続的に処理できるものが、工業的には有利で好ましい。例えば、両重合体（Ａ）、（Ｂ）のペレットを所定比率で混合し、１軸のスクリュー押出機や２軸の混練押出機等で溶融し、直ちに射出成形したり製膜または紡糸しても良い。同じく、両重合体をそれぞれ別の押出機等で溶融し、所定比率で静止混合器または／および機械的攪拌装置で混合し、直ちに成形しても良く、一旦ペレット化しても良い。押出機等の機械的撹拌による混合と静止混合器とを組み合わせても良い。溶剤を用いて、溶液状態で混合しても良い。
【００２８】
溶融混合法では、ポリマーの劣化、変質、エステル交換反応によるさらなる共重合体化を、実質的に防ぐことが必要で、出来るだけ低温で短時間内に混合することが好ましい。例えば、温度は、２３０℃以下、特に好ましくは２１０℃以下、最も好ましくは１９０℃以下、時間は３０分以内、特に２０分以内、最も好ましくは１０分以内で混合することが好ましい。溶融による変質やエステル交換を防ぐには、分子末端の水酸基やカルボキシル基、残留モノマーや重合触媒を除去または低減しておくことが望ましい。
【００２９】
さらに、本発明の組成物には、副次的添加物を加えて色々な改質を行うことができる。副次的添加剤の例としては、安定剤、酸化防止剤、紫外線吸収剤、顔料、着色剤、各種フィラー、静電剤、離型剤、可塑剤、香料、抗菌剤、核形成剤等その他の類似のものが挙げられる。
【実施例】
【００３０】
以下に実施例および比較例を挙げ、本発明を具体的に説明する。諸物性の測定は、実施例および比較例で得られたシートについて、次に示すような条件で行った。
【００３１】
（１）ガラス転移温度
本文記載の方法で行った。なお、共重合体（Ｂ）のＥ”のピークが、明らかに２つ以上存在する場合には、ホモポリ乳酸に近い側、すなわち高温側をガラス転移温度とした。
【００３２】
（２）耐衝撃性
島津製作所製ハイドロショット衝撃試験機を用い測定した。シートから１００ｍｍ×１００ｍｍに切り出した試料をクランプで固定し、フィルム中央に落錘で衝撃を与え、そのエネルギー（単位Ｋｇｆ・ｍｍ）を読みとる。測定温度は２３℃、落錘の落下速度は３ｍ／秒である。
【００３３】
（３）透明性
シートから切り出した試料を用い、ＪＩＳ Ｋ−７１０５に準じてヘーズ（単位％）を測定した。
【００３４】
（４）引張り弾性率
ＪＩＳ Ｋ−６７３２に準拠して、シートの押出し方向に平行に長く、５ｍｍ幅×５０ｍｍの短冊状に切り出した試料を、２３℃で調湿された雰囲気に２日間静置後、東洋精機（株）製テンシロンＩＩ型機を用い、チャック間２５ｍｍ、引張り速度５ｍｍ／ｍｉｎで引張試験を行い、得られた応力−ひずみ曲線の初期の傾きより引張り弾性率（単位Ｋｇｆ／ｍｍ2 ）を算出した。
【００３５】
（参考例１）
脂肪族ポリエステル（ＰＥ１）の合成コハク酸２３６ｇ、１，４−ブタンジオール２１６ｇを２１０℃で窒素ガス雰囲気下混合、エステル化し酸価７．９とした後、混合物に対し触媒としてチタン酸テトラブチルを１．２ｇ加え反応を進行させ、最終的には、０．０５ｔｏｒｒまで減圧し、約１０時間脱グリコール反応を行い、重量平均分子量８２，０００の脂肪族ポリエステル（ＰＥ１）を合成した。ガラス転移温度は、−２６℃であった。
【００３６】
また、他の脂肪族ポリエステル（ＰＥ２）として、市販品（昭和高分子（株）製：ビオノーレ３０１０）である、アジピン酸、コハク酸、１，４−ブタンジオール、およびヘキサメチレンジイソシアネートからなる脂肪族ポリエステルウレタン（ＰＥ２）を用いた。ガラス転移温度は、−３０℃であった。
【００３７】
（参考例２）
結晶性脂肪族分岐ポリエステルポリウレタン（ＰＥ３）の合成１，４−ブタンジオール３００ｇ、無水コハク酸３００ｇ、トリメチロールプロパン７ｇ（無水コハク酸に対して約１．５モル％）、テトライソプロピルチタネート０．６ｇを仕込み、２０５〜２１０℃で窒素ガス雰囲気下混合、エステル化し酸価７．１とした後、最終的には、０．５ｔｏｒｒまで減圧し、２１５〜２２０℃で反応を進行させ、約５時間脱グリコール反応を行い、重量平均分子量７０，０００のポリエステルを合成した。その後引き続き温度２０５℃で、ヘキサメチレンジイソシアネートを４ｇ加えウレタン架橋を行い、重量平均分子量１７６，０００、多分散度（Ｍｗ／Ｍｎ）４．８９の分岐構造を持つポリエステルポリウレタン（ＰＥ３）を得た。ガラス転移温度は、−２８℃であった。
【００３８】
（参考例３）
各種脂肪族ポリエステル共重合体の合成（ＣＰ１〜ＣＰ６）
参考例１で得られた脂肪族ポリエステル（ＰＥ１）２８重量部に、Ｌ−ラクチド７２重量部を加え、不活性ガス雰囲気下溶融混合し、開環重合触媒としてオクチル酸錫を０．１０重量部添加し、２軸混練機で攪拌しつつ１９０℃で１５分間重合した後、直径２ｍｍのノズルにより押し出し、水冷し切断することで脂肪族ポリエステル共重合体チップＣ１を得た。チップＣ１を、１２０℃、圧力１．５ｋｇ／ｃｍ2 の窒素中で１２時間処理し、未反応モノマー（ラクチド）を除去し、チップＣＰ１を得た。チップＣＰ１の重量平均分子量は１５５，０００。残存モノマー（ラクチド）は、０．１％であった。また、ＮＭＲ分析より、ポリ乳酸成分は、７０重量％、ポリ乳酸以外の脂肪族ポリエステル成分は３０重量％であった。ガラス転移温度は、一つだけ観察され３０℃であった。
【００３９】
また、上記の方法において、ラクチドの仕込量または脂肪族ポリエステルの種類を変化させ、表１に示すような脂肪族ポリエステル共重合体チップＣＰ２〜ＣＰ６を得た。表中、ポリ乳酸成分量とは、ＮＭＲ分析により、共重合体（Ｂ）中のポリ乳酸成分の量を測定し、その結果を重量％表示したものである。なお、チップＣＰ５〜ＣＰ６の合成に際しては、カルバミン酸エステルに対するエステル交換および／またはエステルアミド交換触媒としてジ−ｎ−ブチルスズジラウレート０．１４重量部を、開環重合触媒とともに添加した。
【００４０】
【表１】
2006342361.tif 000002
【００４１】
実施例１〜６、比較例１〜７これらの実施例および比較例において、ホモポリ乳酸重合体（Ａ）としては、重量平均分子量が２１０，０００の（株）島津製作所製ポリＬ−乳酸「ラクティ１０００」を用いた。ガラス転移温度は、６０℃であった。この重合体（Ａ）と前記各種の共重合体（Ｂ）を、次の表２または表３に示すような割合で、同方向２軸押出機（三菱重工社製、４０ｍｍφ）を用い回転数８０ｒｐｍ、温度２１０℃で混合し、ポリ乳酸系重合体組成物を得た。
【００４２】
この組成物を、フルフライトスクリュウを備えた単軸Ｔダイ押出機（三菱重工社製、３０ｍｍφ）を用い、押出温度２００℃、厚さ４００μｍで押出し、水冷キャストロールで急冷してシートを得た。また、得られたシートについて、各種物性の測定および評価並びに総合判定を行い、その結果も同表に示した。表中、◎・○・△・×は、相対評価であり、この順で良好な物性を有していることを示している。用途にもよるが、○は概ね実用的な物性であることを意味する。
【００４３】
【表２】
2006342361.tif 000003
【００４４】
【表３】
2006342361.tif 000004
【００４５】
上記実施例で明らかなように、本発明のポリ乳酸系重合体組成物は、適切なガラス転移温度を有する共重合体（Ｂ）であるＣＰ１，３，５，６を使用し、適切な（Ａ）／（Ｂ）重量比の重合体組成とするときは、耐衝撃性・透明性・引張り弾性率が優れ、概ね実用的な物性であるとの総合判定のものが得られることがわかる。
【００４６】
一方、比較例にみられるように、不適切なガラス転移温度を有する共重合体（Ｂ）であるＣＰ２，４を使用し、あるいは、不適切な（Ａ）／（Ｂ）重量比とするときは、耐衝撃性・透明性・引張り弾性率のいずれかが著しく劣り、実用上問題となる。また、比較例４，６にみられるように、共重合体（Ｂ）単体のみで、ポリ乳酸の耐衝撃性を十分に改善するには、少なくとも２０％、好ましくは３０％以上の脂肪族ポリエステルの共重合が必要であるが、共重合比の上昇に伴い、共重合体の白濁や弾性率の顕著な低下が起こるため、実用上問題となる。
【手続補正書】
【提出日】平成18年9月11日(2006.9.11)
【手続補正１】
【補正対象書類名】特許請求の範囲
【補正対象項目名】請求項３
【補正方法】変更
【補正の内容】
【請求項３】
前記請求項１または２記載のポリ乳酸系重合体組成物を用いて成形されたものであることを特徴とする成形品。
【手続補正２】
【補正対象書類名】明細書
【補正対象項目名】００１０
【補正方法】変更
【補正の内容】
【００１０】
本発明のさらなる本旨は、フィルム、シート、プレート、パイプ、異型製品、繊維、射出成形品及びブロー成形品等の成形品を上記のポリ乳酸系重合体組成物を用いて成形された成形品である。